"A水膨張性ウレタンプレポリマー、B非水膨張性ウレタンプレポリマー、Cイソシアネート化合物、Dウレタン湿気硬化促進触媒、E充填剤を必須成分として含有する水膨張性シーラント。前記A水膨張性ウレタンプレポリマーが、下記一般式Iで表わされるポリエーテルポリオールの少なくとも1種を、ポリイソシアネートと反応させて得られる、末端のNCO基の含量が1.5~10質量の水膨張性ウレタンプレポリマーである、請求項1に記載された水膨張性ウレタンシーラント;ROR1nOHpI但し、式中のRは2~6価の脂肪族アルコール残基、OR1nは炭素数2~4のオキシアルキレン基を有するポリオキシアルキレン鎖であって、上記ポリオキシアルキレン鎖に含有されるオキシエチレンの量が50~90質量であり、nは水酸基当量が500~4000になる数であり、pは2~8の整数である。前記B非水膨張性ウレタンプレポリマーが、下記一般式で表わされるポリエーテルポリオールの少なくとも一種を、ポリイソシアネートと反応させて得られる、末端のNCO基の含量が1.5~5質量の非水膨張性ウレタンプレポリマーである、請求項1又は2に記載された水膨張性ウレタンシーラント;R2OR3mOHq但し、式中のR2は多価アルコール残基、OR3mは炭素数3~4のアルキレン基を有するポリオキシアルキレン鎖、mは水酸基当量が500~4000となる数であり、qは2~8の整数である。前記Cイソシアネート化合物が下記一般式IIIで表されるイソシアネート化合物である、請求項1~3の何れかに記載された水膨張性ウレタンシーラント。但し、式中のtは1~5の整数、R4は各々独立に炭素数1~8の炭化水素基であって、1分子中のR4の炭素数の合計は1~8であり、kは0又は1、Gは-SO2-、-CO-、-OCO-及び-COO-からなる群から選択される基である。前記Dウレタン湿気硬化促進触媒がジモルフォリノジエチルエーテルである、請求項1~4の何れかに記載された水膨張性シーラント。前記Dウレタン湿気硬化促進触媒の使用量が、A成分及びB成分の合計量100質量部に対し、0.1~0.3質量部であることを特徴とする請求項1~5の何れかに記載された水膨張性シーラント。更に、溶剤、又は可塑剤を含有してなることを特徴とする請求項1~6の何れかに記載された水膨張性シーラント。少なくとも、前記成分A~Eを、ゲージ圧-500~-760mmHgの減圧下で反応させる工程を含む製造方法によって得られる、請求項1~7の何れかに記載された水膨張性シーラント。前記製造方法において、前記成分A~Eの反応が、開始から終了まで全てゲージ圧-500~-760mmHgの減圧下で行なわれる、請求項8に記載された水膨張性シーラント。本発明者等は、上述した問題を解決するため鋭意検討を重ねた結果、水膨張性ウレタンプレポリマー、非水膨張性ウレタンプレポリマー、イソシアネート化合物、ウレタン湿気硬化触媒及び充填剤を併用することによって、10°Cを下回る低温環境下でも常温環境下同等の硬化速度を確保し、特に、これらの原料をゲージ圧-500~-760mmHgの減圧下において反応させて得られる水膨張性ウレタンシーラントが、触媒無添加配合と同等の貯蔵安定性を確保することができることを見出し、本発明に到達した。従って、本発明の目的は、特に低温地域での使用等、環境を考慮して配合された場合においても、保存安定性が良好である上、近年の高度な性能要求に応え得るため、従来以上に、硬化後の機械的強度及び止水性等の性能が優れた水膨張性シーラントを提供することにある。即ち本発明は、A水膨張性ウレタンプレポリマー、B非水膨張性ウレタンプレポリマー、Cイソシアネート化合物、Dウレタン湿気硬化触媒、E充填剤を必須成分とすることを特徴とする水膨張性シーラントである。本発明の水膨張性シーラントは、厳冬等の低温下での工事や作業の速度を常温下並みに確保することが可能であり、冬季低温地域での止水目的工事や、海外の乾燥地域における止水目的工事等に好適に使用することができる。本発明の水膨張性ウレタンプレポリマーは、A水膨張性ウレタンプレポリマー、B非水膨張性ウレタンプレポリマー、Cイソシアネート化合物、Dウレタン湿気硬化促進触媒、E充填剤を必須成分として含有する。前記A水膨張性ウレタンプレポリマーとして、下記一般式Iで表わされる少なくとも1種のポリエーテルポリオールとポリイソシアネートとを反応させて得られる、末端NCO基の含量が1.5~10質量の水膨張性ウレタンプレポリマーを使用することが好ましい。ROR1nOHpI但し、式中のRは多価アルコール残基であり、OR1nは炭素数2~4のオキシアルキレン基を有するポリオキシアルキレン鎖であって、該ポリオキシアルキレン鎖の50~90質量がオキシエチレン基であり、nはオキシアルキレン鎖の重合度を示す数であり、水酸基1個当りの分子量以下水酸基当量という。が500~4000となる数である。pは2~8の整数である。上記一般式I中のRは多価アルコールの残基であり、2~6価のアルコール残基であることが好ましい。脂肪族2価アルコールの例としては、エチレングリコール、プロピレングリコール、1,4-ブチレングリコール、ネオペンチルグリコール、3価アルコールの例としては、グリセリン、トリオキシイソブタン、1,2,3-ブタントリオール、1,2,3-ペンタントリオール、2-メチル-1,2,3-プロパントリオール、2-メチル-2,3,4-ブタントリオール、2-エチル-1,2,3-ブタントリオール、2,3,4-ペンタントリオール、2,3,4-ヘキサントリオール、4-プロピル-3,4,5-ヘプタントリオール、2,4-ジメチル-2,3,4-ペンタントリオール、ペンタメチルグリセリン、ペンタグリセリン、1,2,4-ブタントリオール、1,2,4-ペンタントリオール、トリメチロールプロパン等、4価アルコールの例としては、エリトリット、ペンタエリトリット、1,2,3,4-ペンタンテトロール、2,3,4,5-ヘキサンテトロール、1,2,3,5-ペンタンテトロール、1,3,4,5-ヘキサンテトロール等、5価アルコールの例としては、アドニット、アラビット、キシリット等、6価アルコールの例としては、ソルビット、マンニット、イジット等が挙げられる。更に、前記一般式I中のRは、2~4価のアルコールの残基であることが好ましく、特にプロピレングリコール、グリセリンの残基であることが好ましい。前記一般式Iで表わされるポリエーテルポリオールは、公知の方法により前記多価アルコールに、炭素数3~4のアルキレンオキシドとエチレンオキシドとを、所望の分子量となり、且つオキシエチレン基が所望の含有量となるように付加反応させることによって製造することができる。炭素数3~4のアルキレンオキシドとしては、例えば、プロピレンオキシド、ブチレンオキシドが挙げられるが、特にプロピレンオキシドを使用することが好ましい。前記一般式Iのポリエーテルポリオールにおいて、オキシエチレン基の量がポリオキシアルキレン鎖の90質量を超えると、水膨潤性プレポリマーAが、常温で結晶化するため作業性が悪くなり、50質量未満であると、得られる水膨潤性シーラントの保存安定性が低下する。前記ポリオキシアルキレン鎖は、ランダム状でもブロック状でもよいが、ブロック状である場合はオキシエチレン基の量が70~90質量であることが好ましい。本発明においては、前記ポリオキシアルキレン鎖がランダム状のポリエーテルポリオールを使用することが好ましい。前記一般式Iで表わされるポリエーテルポリオールは、分子量が1000~10000であることが好ましく、特に3官能以上の多価アルコールをベースとして得られる、3官能以上のポリエーテルである場合は、分子量が2000~10000であることが好ましい。前記一般式Iで表わされるポリエーテルポリオールとしては、下記一般式下記一般式I-1で表わされる2官能ポリエーテルポリオール又はI-2で表わされる3官能ポリエーテルポリオールを使用することが好ましい。RaOR1anOH2I-1但し、式中のRaは2価アルコールの残基であり、OR1anはオキシプロピレン基とオキシエチレン基とを有するポリオキシアルキレン鎖である。前記ポリオキシアルキレン鎖に含有されるオキシエチレンの量、及び、前記ポリオキシアルキレン鎖の重合度nは、前述した通りである。前記2官能ポリエーテルポリオールの好ましい例としては、例えば、プロピレングリコールに常法によりエチレンオキシドとプロピレンオキシドとをランダム又はブロック状に付加させて得られるポリエーテルポリオールが挙げられる。RbOR1bnOH3I-2但し、式中のRbは3価アルコール残基であり、OR1bnはオキシプロピレン基及びオキシエチレン基を有するポリオキシアルキレン鎖であって、前記ポリオキシアルキレン鎖に含有されるオキシエチレンの量、及び、前記ポリオキシアルキレン鎖の重合度nは、前述した通りである。前記3官能ポリエーテルポリオールの好ましい例としては、常法によりグリセリンにエチレンオキシドとプロピレンオキシドとをランダム又はブロック状に付加させて得られるポリエーテルポリオールが挙げられる。本発明に使用するA水膨張性ウレタンプレポリマーとしては、プロピレングリコール等の二価アルコールをベースとして得られる、前記一般式I-1で表わされる2官能ポリエーテルポリオールと、グリセリン等の三価アルコールをベースとして得られる、前記一般式I-2で表わされる3官能ポリエーテルポリオールとの混合物を、ポリイソシアネートと反応させて得られる末端イソシアネート基含有プレポリマーを使用することが好ましい。この場合、2官能ポリエーテルポリオールと3官能ポリエーテルポリオールとは、質量比を9:1~5:5として混合することが特に好ましい。A水膨張性ウレタンプレポリマーの合成に使用されるポリイソシアネートとしては、下記一般式で表わされるジイソシアネートが挙げられる。但し、式中の○はベンゼン環又はナフタレン環、-NCOは核置換のイソシアネート基、Zは核置換のハロゲン原子又は炭素数3以下のアルキル基又はアルコキシル基であり、nは0、1又は2である。上記ジイソシアネートの例としては、2,4-トルイレンジイソシアネート、2,6-トルイレンジイソシアネート、1,4-ナフチレンジイソシアネート、1,5-ナフチレンジイソシアネート、1,3-フェニレンジイソシアネート、1,4-フェニレンジイソシアネート、1-イソプロピルベンゾール-2,4-ジイソシアネートが挙げられる。但し、式中の○はベンゼン環又はナフタレン環、-CH2mNCOは核置換のアルキレンイソシアネート基、Zは核置換のハロゲン原子又は炭素数3以下のアルキル又はアルコキシル基、mは1又は2であり、nは1又は2である。上記ジイソシアネートの例としては、ω,ω’-ジイソシアネート-1,2-ジメチルベンゾール、ω,ω’-ジイソシアネート-1,3-ジメチルベンゾールが挙げられる。但し、式中のAは-CH2-又は-CCH32-等の炭素数3以上のアルキレン基、Oはベンゼン環又はナフタレン環、Zは核置換のハロゲン原子又は炭素数3以下のアルキル又はアルコキシ基であり、nは0、1又は2である。上記ジイソシアネートの例としては、4,4’-ジフェニルメタンジイソシアネート、2,2’-ジメチルジフェニルメタン-4,4’-ジイソシアネート、ジフェニルジメチルメタン-4,4’-ジイソシアネート、3,3’-ジクロルジフェニルジメチルメタン-4,4’-ジイソシアネートが挙げられる。但し、式中のZは核置換のハロゲン原子又は炭素数3以下のアルキル基若しくはアルコキシ基、mは0又は1であり、nは0、1又は2である。上記ジイソシアネートの例としては、ビフェニル-2,4’-ジイソシアネート、ビフェニル-4,4’-ジイソシアネート、3,3’-ジメチルビフェニル-4,4’-ジイソシアネート、3,3’-ジメチルビフェニル-4,4’-ジイソシアネート、3,3’-ジメトキシビフェニル-4,4’-ジイソシアネートが挙げられる。A水膨張性ウレタンプレポリマーの合成に使用される、その他のポリイソシアネートとしては、ジフェニルスルホン-4,4’-ジイソシアネート;上記イソシアネートに含まれる芳香環を水添して得られるジイソシアネート例:ジシクロヘキサン-4,4’-ジイソシアネート、ω,ω’-ジイソシアネート-1,2-ジメチルシクロヘキサン、ω,ω’-ジイソシアネート-1,3-ジメチルシクロヘキサン;2モルのジイソシアネートと1モルの水の反応によって得られる置換尿素基を含むジイソシアネート例:1モルの水と2モルの2,4-トルイレンジイソシアネートとの反応によって得られる尿素ジイソシアネート、芳香族ジイソシアネートを公知の方法で2分子重合して得られるウレトジオンジイソシアネート;脂肪族ジイソシアネート例:プロパン-1,2-ジイソシアネート、2,3-ジメチルブタン-2,3-ジイソシアネート、2-メチルペンタン-2,4-ジイソシアネート、オクタン-3,6-ジイソシアネート、3,3-ジニトロペンタン-1,5-ジイソシアネート、オクタン-1,6-ジイソシアネート、ヘキサメチレンジイソシアネート等が挙げられる。前記B非水膨張性ウレタンプレポリマーとしては、下記一般式で表わされるポリエーテルポリオールの少なくとも一種をポリイソシアネートと反応させて得られる、末端のNCO基の含量が1.0~5質量の非水膨張性ウレタンプレポリマーであることが好ましい。R2OR3mOHq但し、式中のR2は多価アルコール残基、OR3mは炭素数3~4のアルキレン基R3を有するポリオキシアルキレン鎖、オキシアルキレン鎖の重合度mは、水酸基当量が500~4000となる数であり、qは2~8の整数である。上記一般式中の多価アルコールの残基R2は、前記一般式Iの説明の中で述べた、多価アルコールの残基R及と同様である。また、上記一般式を常法により測定した。また、硬化膜を2cm×5cmの小片に切断して蒸留水に浸漬し、経時的に質量増加量を測定して、最大質量増加時を基に、下記式により水膨張率を算出した。浸漬後の最大質量-浸漬前の質量×100/浸漬前の質量[止水性]水注入口と水圧計を備え、上下2つに分割できる鉄製容器の接合部に各実施例及び比較例で得られたシーラントを塗布し、2日間放置して硬化させた後、この容器に水を注入し、水圧3kg/cm2に保ち、僅かでも接合部から漏水するまでの期間を測定した。表1~3から明らかなように、本発明の水膨張性シーラントは、効果速度が速く、特に低温化における効果速度が速いことが確認された。また、実施例5~16の結果から、反応が開始から終了まで全て減圧下で行われることにより、保存安定性が向上することが確認され、実施例5~12の結果から、触媒の配合量を更に限定することにより、更に保存安定性が向上することが確認された。"